КОМПОЗИЦИИ ДЛЯ ВЫДЕРЖИВАНИЯ ИЛИ ИЗОЛЯЦИИ РЕЦЕПТУР БЕТОНА И ЦЕМЕНТА, И СПОСОБЫ ИХ ПРИМЕНЕНИЯ

1. Способ выдерживания или изоляции рецептур бетона и цемента, включающий
a) смешивание
около 10-40 мас.% парафинового воска относительно веса эмульсии, около 0,01-20 мас.ч. омыляющегося воска на 100 частей парафинового воска, омылителя, и около 0,1-5 мас.% диспергирующего вещества относительно веса эмульсии для формирования водной эмульсии; и
b) нанесение водной эмульсии на поверхность рецептур бетона или цемента.
2. Способ по п.1, дополнительно включающий нагрев водной эмульсии до температуры около 185°F (85°С) - 205°F (96,1°С) и затем гомогенизацию смеси.
3
4
3. Способ по п.1, в котором водная эмульсия проникает через поверхность рецептур бетона или цемента на глубину, по меньшей мере, / дюйма.
4. Способ по п.1, в котором водная эмульсия не содержит коагулянтов, которые коагулируют пленкообразующие синтетические полимеры, когда эти полимеры находятся в присутствии ионов кальция свежеуложенного бетона или цементного раствора.
5. Способ по п.1, в котором водная эмульсия не содержит синтетических полимеров.
6. Способ по п.1, в котором водная эмульсия не содержит производных олефин-малеинового ангидрида.
7. Способ по п.1, в котором водная эмульсия состоит по существу из около 10-40 мас.% парафинового воска относительно веса эмульсии, около 0,01-20 мас.ч. омыляющегося воска на 100 ч. парафинового воска, омылителя, и около 0,1-5 мас.% диспергирующего вещества относительно веса эмульсии.
8. Способ по п.1, в котором рецептуру бетона или цемента готовят добавлением в смесь в качестве водного компонента композиции, включающей парафиновый воск, омыляющийся воск, омылитель и дополнительное диспергирующее вещество.
9. Способ по п.1, в котором точка плавления парафинового воска составляет около 50-70°С, омыляющийся воск представляет собой монтан-воск с точкой плавления около 70-100°С, кислотным числом более 25 и числом омыления более 85, омылитель представляет собой гидроксид аммония или гидроксид щелочного металла и диспергирующее вещество представляет собой полинафталинсульфоновую кислоту.
2
2
10. Композиция для выдерживания или изоляции, нанесенная на поверхность вяжущих материалов для достижения уровня потерь воды <0,55 кг/м за 72 ч с нормой расхода 150 фут/галлон при испытании по ASTM-309, и эффективно проходящая испытание проникновения соленой воды, такое как ASTM-C 1218, причем композиция для выдерживания или изоляции включают водную эмульсию, содержащую около 10-40 мас.% парафинового воска относительно веса эмульсии, около 0,01-20 мас.ч. омыляющегося воска на 100 ч. парафинового воска, омылитель и около 0,1-5 мас.% диспергирующего вещества относительно веса эмульсии.
11. Композиция для выдерживания или изоляции по п.10, в которой водная эмульсия не содержит коагулянтов, которые коагулируют пленкообразующие синтетические полимеры, когда эти полимеры находятся в присутствии ионов кальция свежеуложенного бетона или цементного раствора.
12. Композиция для выдерживания или изоляции по п.10, в которой водная эмульсия не содержит синтетических полимеров.
13. Композиция для выдерживания или изоляции по п.10, в которой водная эмульсия не содержит производных олефин-малеинового ангидрида.
14. Композиция для выдерживания или изоляции по п.10, в которой водная эмульсия состоит по существу из около 10-40 мас.% парафинового воска относительно веса эмульсии, около 0,01-20 мас.ч. омыляющегося воска на 100 ч. парафинового воска, омылителя, и около 0,1-5 мас.% диспергирующего вещества относительно веса эмульсии.